ДРЕВЕСНОСТРУЖЕЧНЫЕ ПЛИТЫ

1. Многослойная древесностружечная плита, содержащая по меньшей мере один центральный слой и поверхностный слой, причем частицы поверхностного слоя связаны связующим, содержащим продукты реакции на основе углевода, и частицы центрального слоя связаны связующим, отличным от связующей смолы на основе углевода, применяемой в поверхностном слое.
2. Многослойная древесностружечная плита по п. 1, в которой связующее центрального слоя выбирают из связующих, содержащих: фенолформальдегидную смолу; мочевиноформальдегидную смолу; и связующей смолы на основе изоцианата, такого как метилендифенилдиизоцианат.
3. Многослойная древесностружечная плита по п. 1 или 2, в которой связующее, содержащее продукт реакции на основе углевода, содержит: продукты реакции углеводного компонента и источник азота, предпочтительно аминный компонент, более конкретно компонент первичного амина; и/или сложный эфир на основе углевода.
4. Многослойная древесностружечная плита по любому из пп. 1-3, в которой углеводный компонент выбирают из группы, состоящей из моносахаридов, дисахаридов, полисахаридов или их продукта реакции, предпочтительно содержащего по меньшей мере один восстанавливающий сахар.
3
5. Многослойная древесностружечная плита по любому из пп. 3-4, в которой источник азота выбирают из: NH; неорганического амина; органического амина, содержащего по меньшей мере одну первичную аминную группу; полиамина; органической или неорганической соли, в частности аммониевых солей, любого из вышеуказанных.
2
2
2
24
2
9
3
7
6
6. Многослойная древесностружечная плита по п. 5, в которой источник азота содержит полиамин, имеющий структуру HN-Q-NH, в которой Q представляет собой: алкандиил, в частности алкандиильную группу, выбранную из -С-С-; алкандиильную группу, выбранную из -С-С-; или алкандиильную группу, выбранную из С-С-; предпочтительно Q представляет собой С алкандиил, циклоалкандиил, такой как циклогександиил, циклопентандиил или циклобутандиил, гетероалкандиил или циклогетероалкандиил, каждый из которых при необходимости может быть замещен; или двухвалентный бензильный радикал.
7. Многослойная древесностружечная плита по п. 6, в которой полиамин выбирают из 1,6-диаминогексана (гексаметилендиамин, HMDА) и 1,5-диамино-2-метилпентан (2-метил-пентаметилендиамин).
8. Многослойная древесностружечная плита по п. 5, в которой полиамин выбирают из полиамина простого полиэфира и полимерного полиамина.
9. Многослойная древесностружечная плита по любому из пп. 3-8, в которой соотношение карбонильных групп в углеводном компоненте и реакционноспособных аминогрупп в аминных компонентах связующего поверхностного слоя находится в интервале от 5:1 до 1:2, предпочтительно в интервале от 5:1 до 1:1.8, от 5:1 до 1:1.5, от 5:1 до 1:1.2, от 5:1 до 1:1, от 5:1 до 1:0.8 и от 5:1 до 1:0.5, от 4:1 до 1:2, от 3.5:1 до 1:2, от 3:1 до 1:2, от 2.5:1 до 1:2, от 2:1 до 1:2 и от 1.5:1 до 1:2.
10. Многослойная древесностружечная плита по любому из предшествующих пунктов, в которой связующее поверхностного слоя содержит: неуглеводный полигидроксильный компонент, в частности выбранный из глицерина, полиэтиленгликоля, полипропиленгликоля, триметилолпропана, пентаэритрита, поливинилового спирта, частично гидролизованного поливинилацетата, полностью гидролизованного поливинилацетата и их смесей; и/или продукты реакции неуглеводного полигидроксильного компонента, в частности выбранного из вышеуказанных.
11. Многослойная древесностружечная плита по любому из предшествующих пунктов, дополнительно содержащая по меньшей мере один покрывающий поверхность лист или ламинат.
12. Способ получения многослойных древесностружечных плит, содержащих по меньшей мере один центральный слой и поверхностный слой, включающий:
обеспечение древесных частиц центрального слоя, подходящих для центрального слоя, и контакт древесных частиц центрального слоя со связующей композицией центрального слоя с обеспечением просмоленных древесных частиц центрального слоя,
обеспечение древесных частиц поверхностного слоя и контакт древесных частиц поверхностного слоя со связующей композицией поверхностного слоя с обеспечением просмоленных древесных частиц поверхностного слоя,
расположение слоев просмоленных частиц с образованием слоистого мата из свободно расположенных частиц, содержащего последовательно или в обратном порядке первый поверхностный слой, содержащий просмоленные частицы поверхностного слоя, и по меньшей мере один центральный слой, содержащий просмоленные частицы центрального слоя, и возможно второй поверхностный слой, содержащий просмоленные частицы поверхностного слоя, и
подвергание мата из просмоленных частиц прессованию и отверждению,
где связующую композицию поверхностного слоя выбирают из связующих композиций, содержащих i) углеводный компонент и ii) источник азота, кислоту или ее ангидрид, и/или продукты реакции (i) и (ii), и связующая композиция центрального слоя представляет собой связующие композиции, отличные от связующей композиции поверхностного слоя.
13. Способ по п. 12, в котором связующую композицию центрального слоя выбирают из: связующих композиций на основе фенолформальдегида; связующих композиций на основе мочевиноформальдегида; и связующих композиций на основе изоцианата, в частности метилендифенилдиизоцианата.
14. Способ по п. 12 или 13, в котором связующая композиция поверхностного слоя содержит углеводный компонент, предпочтительно восстанавливающий сахар, и источник азота, предпочтительно аминный компонент, более конкретно компонент первичного амина и/или их продукты реакции.
15. Способ по п. 14, в котором связующая композиция поверхностного слоя содержит соотношение карбонильных групп в углеводном компоненте и реакционноспособных аминогрупп в источнике азота в интервале от 5:1 до 1:2.
16. Способ по любому из пп. 12-15, в котором связующая композиция поверхностного слоя содержит: (а) реагент (реагенты) восстанавливающего сахара и источник азота; и/или (b) отверждаемый продукт (продукты) реакции реагента (реагентов) восстанавливающего сахара и источника азота; и в котором объединенная масса (а) и (b) составляет по меньшей мере 30%, предпочтительно по меньшей мере 50%, более предпочтительно по меньшей мере 70% по сухой массе связующей композиции поверхностного слоя.
17. Способ по любому из пп. 12-16, в котором связующая композиция поверхностного слоя содержит от 50 до 90% на основе сухой массы углеводного компонента (компонентов) и от 10 до 50% на основе сухой массы компонента (компонентов) источника азота, на основе объединенной сухой массы компонентов углевода и источника азота.
18. Способ по любому из пп. 12-17, в котором связующая композиция поверхностного слоя дополнительно содержит 0.1-25% на основе сухой массы неуглеводного полигидроксильного компонента (компонентов), предпочтительно выбранного из глицерина, полиэтиленгликоля, полипропиленгликоля, триметилолпропана, пентаэритрита, поливинилового спирта, частично гидролизованного поливинилацеталя, полностью гидролизованного поливинилацеталя, и их смесей, предпочтительно 2-18% по сухой массе глицерина.
19. Способ по любому из пп. 12-18, в котором связующая композиция поверхностного слоя является по меньшей мере частично предварительно прореагировавшей.
20. Способ по любому из пп. 12-19, в котором применяется последующее отверждение, в частности посредством приложения энергии к древесностружечным плитам после высвобождения из вулканизационного пресса.
21. Многослойная древесностружечная плита, содержащая по меньшей мере один центральный слой и поверхностный слой, в которой
поверхностный слой содержит древесные частицы поверхностного слоя, удерживаемые вместе связующим, полученным отверждением связующей композиции поверхностного слоя на основе углевода; и
центральный слой содержит древесные частицы центрального слоя, удерживаемые вместе посредством отверждения связующей композиции центрального слоя, причем связующая композиция центрального слоя представляет собой связующую композицию, которая отлична от связующей композиции поверхностного слоя, предпочтительно связующую композицию на неуглеводной основе.